(57)【要約】【課題】メカニカルリサイクル材の使用により環境負荷及びコストを低減しつつ、外観性を確保することが可能なボトルを提供する。【解決手段】ボトル１は、ポリエステル系樹脂のバージン材とメカニカルリサイクル材とを用いて成形されたポリエステル製ボトルである。ボトル１は、バージン材から成る外層１１及び内層１２と、外層１１と内層１２との間に設けられ、メカニカルリサイクル材を含んで成る中間層１３と、を備える多層構造を有する。ボトル１において、ボトル１の胴部５におけるＬ＊ａ＊ｂ＊表色系のｂ＊値からボトル１の口部３におけるｂ＊値を差し引いた差分値は、０．０より大きく６．０より小さい値である。【選択図】図３
2020142838.tif 000002
【特許請求の範囲】
【請求項１】
ポリエステル系樹脂のバージン材とメカニカルリサイクル材とを用いて成形されたポリエステル製ボトルであって、
前記バージン材から成る外層及び内層と、
前記外層と前記内層との間に設けられ、前記メカニカルリサイクル材を含んで成る中間層と、
を備える多層構造を有し、
前記ボトルの胴部におけるＬ＊ａ＊ｂ＊表色系のｂ＊値から前記ボトルの口部における前記ｂ＊値を差し引いた差分値は、０．０より大きく６．０より小さい値である、
ポリエステル製ボトル。
【請求項２】
前記外層、前記内層及び前記中間層を備える全層の肉厚に占める前記中間層の肉厚は、２％以上７０％以下である、
請求項１に記載のポリエステル製ボトル。
【請求項３】
全重量に占める前記メカニカルリサイクル材の含有量は、２重量％以上７０重量％以下である、
請求項１又は２に記載のポリエステル製ボトル。
【請求項４】
ポリエステル系樹脂のバージン材とメカニカルリサイクル材とを用いて有底筒状に成形され、延伸ブローによりボトルに成形されるポリエステル製プリフォームであって、
前記バージン材から成る外層及び内層と、
前記外層と前記内層との間に設けられ、前記メカニカルリサイクル材を含んで成る中間層と、
を備える多層構造を有し、
前記ボトルの胴部に相当する部分におけるＬ＊ａ＊ｂ＊表色系のｂ＊値から、前記ボトルの口部に相当する部分における前記ｂ＊値を差し引いた差分値は、０．０より大きく６．０より小さい値である、
ポリエステル製プリフォーム。
【発明の詳細な説明】
【技術分野】
【０００１】
本発明は、ポリエステル製ボトル及びそのプリフォームに関する。
【背景技術】
【０００２】
使用済みのポリエステル系樹脂製品を再生して得られた再生材料を、ポリエステル製ボトルの成形に用いることが社会に定着している。この再生材料としては、メカニカルリサイクルにより得られたメカニカルリサイクル材が知られている（例えば、特許文献１）。
【先行技術文献】
【特許文献】
【０００３】
【特許文献１】特表２００３−５２３２９５号公報
【発明の概要】
【発明が解決しようとする課題】
【０００４】
メカニカルリサイクル材は、ポリエステル系樹脂のバージン材、及び、ケミカルリサイクルにより得られたケミカルリサイクル材と比べて、環境負荷が低く、コストが低い。しかし、メカニカルリサイクル材は、バージン材及びケミカルリサイクル材と比べて、黄色味が強いため、使用されたボトルの外観性を低下させる可能性が有る。
【０００５】
本発明は、上述の事情に鑑みてなされたものであり、上述のような問題点を解決することを課題の一例とする。すなわち、本発明の課題の一例は、メカニカルリサイクル材の使用により環境負荷及びコストを低減しつつ、外観性を確保することが可能なボトルを提供することである。
【課題を解決するための手段】
【０００６】
本発明に係るポリエステル製ボトルは、ポリエステル系樹脂のバージン材とメカニカルリサイクル材とを用いて成形されたポリエステル製ボトルであって、前記バージン材から成る外層及び内層と、前記外層と前記内層との間に設けられ、前記メカニカルリサイクル材を含んで成る中間層と、を備える多層構造を有し、前記ボトルの胴部におけるＬ＊ａ＊ｂ＊表色系のｂ＊値から前記ボトルの口部における前記ｂ＊値を差し引いた差分値は、０．０より大きく６．０より小さい値である。
【０００７】
好適には、前記ポリエステル製ボトルにおいて、前記外層、前記内層及び前記中間層を備える全層の肉厚に占める前記中間層の肉厚は、２％以上７０％以下である。
【０００８】
好適には、前記ポリエステル製ボトルにおいて、全重量に占める前記メカニカルリサイクル材の含有量は、２重量％以上７０重量％以下である。
【０００９】
本発明に係るポリエステル製プリフォームは、ポリエステル系樹脂のバージン材とメカニカルリサイクル材とを用いて有底筒状に成形され、延伸ブローによりボトルに成形されるポリエステル製プリフォームであって、前記バージン材から成る外層及び内層と、前記外層と前記内層との間に設けられ、前記メカニカルリサイクル材を含んで成る中間層と、を備える多層構造を有し、前記ボトルの胴部に相当する部分におけるＬ＊ａ＊ｂ＊表色系のｂ＊値から、前記ボトルの口部に相当する部分における前記ｂ＊値を差し引いた差分値は、０．０より大きく６．０より小さい値である。
【発明の効果】
【００１０】
本発明に係るポリエステル製ボトル及びそのプリフォームは、メカニカルリサイクル材の使用により環境負荷及びコストを低減しつつ、外観性を確保することが可能なボトルを提供することができる。
【図面の簡単な説明】
【００１１】
【図１】本実施形態に係るボトルを模式的に示す図である。
【図２】図１に示されたボトルを製造するためのプリフォームを模式的に示す図である。
【図３】図１及び図２に示されたボトル及びプリフォームのそれぞれの縦断面を示す図である。
【発明を実施するための形態】
【００１２】
以下、本発明の実施形態について、図面を参照しながら説明する。
【００１３】
本実施形態では、ボトル１の中心軸Ｚに沿った方向を「軸方向」とも称し、ボトル１の中心軸Ｚを回転軸として周回する方向を「周方向」とも称し、ボトル１の中心軸Ｚに直交する方向を「径方向」とも称する。また、本実施形態では、ボトル１の口部３から底部６へ向かう軸方向を「下方」とも称し、ボトル１の底部６から口部３へ向かう軸方向を「上方」とも称する。また、本実施形態では、ボトル１の中心軸Ｚに沿った平面でボトル１を切断した断面を「縦断面」とも称し、ボトル１の中心軸Ｚに直交する平面でボトル１を切断した断面を「横断面」とも称する。プリフォーム１００についても同様である。
【００１４】
図１は、本実施形態に係るボトル１を模式的に示す図である。
【００１５】
ボトル１は、飲料及び液体調味料のような食品等の内容物を収容可能な容器である。特に、ボトル１は、ミネラルウォータ等の香り又は風味に敏感な内容物を収容可能なボトルであってよい。ボトル１は、炭酸飲料等の自生圧力を有する内容物を収容可能な耐圧ボトルであってよい。
【００１６】
ボトル１は、ポリエステル系樹脂のバージン材と、ポリエステル系樹脂のメカニカルリサイクル材とを用いて成形されたポリエステル製ボトルである。このポリエステル系樹脂としては、例えば、ポリエチレンテレフタレート、ポリブチレンテレフタレート、ポリエチレンナフタレート、ポリエチレンフラノエート、及び、これらの共重合ポリエステル等の樹脂が挙げられる。好適には、このポリエステル系樹脂としては、ポリエチレンテレフタレート樹脂である。すなわち、ボトル１は、ポリエチレンテレフタレート樹脂のバージン材と、ポリエチレンテレフタレート樹脂のメカニカルリサイクル材とを用いて成形されたボトルであってよい。
【００１７】
メカニカルリサイクル材は、回収された使用済みのポリエステル系樹脂製品を、選別、粉砕、風選分離、及び、洗浄した後、高温下で樹脂内部の汚染物質等を除染することによって得られた再生材料である。一方、ケミカルリサイクル材は、回収された使用済みのポリエステル系樹脂製品を、選別、粉砕、風選分離、及び、洗浄した後、解重合を行うことによりポリエステル系樹脂の原料又は中間原料にまで分解及び精製し、再重合して得られた再生材料である。一般的に、メカニカルリサイクル材は、ケミカルリサイクル材に比べて、熱履歴の影響が残るため黄色味が強いものの、大規模な分解設備及び重合設備を用いないため製造コストが低い。
【００１８】
メカニカルリサイクル材は、除染後の形態であるフレーク状の形態で市場に流通している。或いは、メカニカルリサイクル材は、必要に応じて固相重合を行い、フレーク状のメカニカルリサイクル材を押出機等で固めたペレット状の形態で市場に流通している。フレーク状のメカニカルリサイクル材は、ペレット状のメカニカルリサイクル材よりも製造コストが低い。ボトル１の成形には、フレーク状及びペレット状の何れかの形態を有するメカニカルリサイクル材が用いられてもよいし、フレーク状の形態を有するメカニカルリサイクル材と、ペレット状の形態を有するメカニカルリサイクル材とをブレンドして用いられてもよい。
【００１９】
ボトル１は、図１に示されるように、ボトル１の一端部であり内容物が注出される注出口３１及びサポートリング３２を有する口部３と、ボトル１の他端部であり接地部６１を有する底部６とを備える。更に、ボトル１は、径方向外方に広がりながら口部３から下方へ延びる肩部４と、肩部４から下方に延びて底部６に連なる胴部５とを備える。
【００２０】
図２は、図１に示されたボトル１を製造するためのプリフォーム１００を模式的に示す図である。
【００２１】
ボトル１は、プリフォーム１００をブロー成形することによって製造される。好適には、ボトル１は、試験管形状のような有底筒状のプリフォーム１００を二軸延伸ブロー成形することによって製造される。プリフォーム１００は、上述のようなポリエステル系樹脂を用いた射出成形等によって成形される。
【００２２】
プリフォーム１００は、図２に示されるように、ボトル１の口部３に相当する上部１０１と、ボトル１の底部６に相当する下部１０３と、ボトル１の肩部４及び胴部５に相当し、上部１０１及び下部１０３の間に位置する中部１０２とを備える。
【００２３】
上部１０１は、注出口３１からサポートリング３２までの部分であり、二軸延伸ブロー成形によって延伸されない部分である非延伸部Ｍである。中部１０２及び下部１０３は、サポートリング３２より下方の部分であり、二軸延伸ブロー成形によって延伸される部分である延伸部Ｎである。
【００２４】
図３は、図１及び図２に示されたボトル１及びプリフォーム１００のそれぞれの縦断面を示す図である。図３では、ボトル１及びプリフォーム１００のそれぞれの要部拡大図を付して、中間層１３及び１１３の分布状況を示している。
【００２５】
プリフォーム１００は、上述のメカニカルリサイクル材をバージン材にブレンドして射出成形等により成形した単層構造を有するのではなく、バージン材から成る層と、メカニカルリサイクル材を含んで成る層とを共射出成形等により成形した多層構造を有する。このプリフォーム１００を二軸延伸ブロー成形することによって製造されたボトル１も、プリフォーム１００と同様の多層構造を有する。
【００２６】
具体的には、プリフォーム１００は、バージン材から成る外層１１１及び内層１１２と、外層１１１と内層１１２との間に設けられ、メカニカルリサイクル材を含んで成る中間層１１３とを備える。同様に、ボトル１は、バージン材から成る外層１１及び内層１２と、外層１１と内層１２との間に設けられ、メカニカルリサイクル材を含んで成る中間層１３とを備える。ボトル１及びプリフォーム１００は、径方向外方から内方に向かって、外層／中間層／内層の順に積層された２種３層の層構成を有する。
【００２７】
プリフォーム１００では、外層１１１、内層１１２及び中間層１１３を備える全層の肉厚に占める中間層１１３の肉厚が、ボトル１の胴部５に相当する部分において、２％以上７０％以下となるように構成される。好適には、プリフォーム１００では、全層の肉厚に占める中間層１１３の肉厚が、胴部５の軸方向の中央部５１に相当する部分において、２％以上７０％以下となるように構成される。中間層１１３の肉厚が２％以上７０％以下の範囲外である場合、プリフォーム１００を多数個取りで成形する射出成形機では、そのホットランナーバランスにより、多数個取りされる複数のプリフォーム１００の間で中間層１１３の肉厚の偏りが発生し易い。このため、プリフォーム１００では、中間層１１３の肉厚を２％以上７０％以下となるように構成することによって、中間層１１３が所望の肉厚で形成された均一なプリフォーム１００を安定的に製造することができる。ボトル１においても、外層１１、内層１２及び中間層１３を備える全層の肉厚に占める中間層１３の肉厚が、胴部５の軸方向の中央部５１において、２％以上７０％以下となるように構成される。
【００２８】
プリフォーム１００は、全重量に占めるメカニカルリサイクル材の含有量が、２重量％以上７０重量％以下となるように構成される。これは、上述の中間層１１３の肉厚の比率と同様に、メカニカルリサイクル材の含有量が２重量％以上７０重量％以下の範囲外である場合には、多数個取りされる複数のプリフォーム１００の間で含有量の偏りが発生し易いためである。ボトル１においても、全重量に占めるメカニカルリサイクル材の含有量が、２重量％以上７０重量％以下となるように構成される。
【００２９】
なお、ボトル１におけるメカニカルリサイクル材の含有量が、２５重量％以上であると、エコマークを取得することができ、環境負荷の低い容器として認知され易いため、好適である。このことから、全層の肉厚に占める中間層１３の肉厚は、胴部５の軸方向の中央部５１において、２５％以上であると好適である。プリフォーム１００におけるメカニカルリサイクル材の含有量及び中間層１１３の肉厚についても同様である。
【００３０】
また、プリフォーム１００では、上述のような多層構造を有するため、メカニカルリサイクル材の射出タイミングを制御することによって、中間層１１３の位置が制御され得る。具体的には、プリフォーム１００では、中間層１１３が、中部１０２及び下部１０３に設けられ、上部１０１には設けられないよう制御され得る。すなわち、中間層１１３は、プリフォーム１００のサポートリング３２より下方にある延伸部Ｎに設けられるものの、サポートリング３２以上にある非延伸部Ｍには設けられない。言い換えると、プリフォーム１００の上部１０１は、バージン材のみから成るバージン材層１１０の単層構造を有するように構成される。そして、プリフォーム１００の中部１０２及び下部１０３は、バージン材のみから成る外層１１１及び内層１１２と、メカニカルリサイクル材を含んで成る中間層１１３との多層構造を有するように構成される。
【００３１】
このため、ボトル１においても、中間層１３が、肩部４、胴部５及び底部６に設けられ、口部３には設けられないように構成される。言い換えると、ボトル１の口部３は、バージン材のみから成るバージン材層１０の単層構造を有するように構成される。そして、ボトル１の肩部４、胴部５及び底部６は、バージン材のみから成る外層１１及び内層１２と、メカニカルリサイクル材を含んで成る中間層１３との多層構造を有するように構成される。
【００３２】
ボトル１では、中間層１３の位置を上述のように制御することによって、ボトル１の色彩を調整することができる。具体的には、ボトル１では、中間層１３が設けられた胴部５におけるＬ＊ａ＊ｂ＊表色系のｂ＊値から、中間層１３が設けられない口部３におけるｂ＊値を差し引いた差分値Δｂ＊が、０．０より大きく６．０より小さい値となるように調整される。好適には、ボトル１では、差分値Δｂ＊が、０．３以上５．１以下の値となるように調整される。プリフォーム１００においても、中間層１１３が設けられた中部１０２及び下部１０３におけるｂ＊値から、中間層１１３が設けられていない上部１０１におけるｂ＊値を差し引いた差分値Δｂ＊が、０．０より大きく６．０より小さい値となるように調整される。好適には、プリフォーム１００では、差分値Δｂ＊が、０．３以上５．１以下の値となるように調整される。
【００３３】
ボトル１の口部３では、中間層１３が設けられないため、バージン材から成る。このため、口部３は、無色透明であり、ｂ＊値が−１．０以上１．０以下となり得る。一方、ボトル１の肩部４、胴部５及び底部６では、中間層１３が設けられており、メカニカルリサイクル材を含んで成る。このため、肩部４、胴部５及び底部６は、口部３よりも黄色味の強い色相となり、ｂ＊値が−１．０以上６．０以下となり得る。
【００３４】
ボトル１の胴部５は、口部３よりも肉厚が薄く、ラベル又はフィルムで覆われるため、胴部５の色相がユーザに目立ち難い。このため、ボトル１の胴部５は、メカニカルリサイクル材を含んで成ることで黄色味の強い色相となっても、ユーザに目立ち難く、ユーザに不快感を与える程度に外観性を損なうことがない。一方、ボトル１の口部３は、胴部５よりも肉厚が厚く、ラベル等で覆われず、キャップ開封時に間近で目視される箇所であるため、口部３の色相がユーザに目立ち易い。ボトル１の口部３は、バージン材から成ることで無色透明の色相となり、高い外観性を確保することができる。
【００３５】
以上のように、本実施形態に係るボトル１は、ポリエステル系樹脂のバージン材から成る外層１１及び内層１２と、メカニカルリサイクル材を含んで成る中間層１３とを備える多層構造を有する。
【００３６】
更に、本実施形態に係るボトル１は、上述のような多層構造を有するプリフォーム１００を用いて成形されるため、メカニカルリサイクル材を含んで成る中間層１３の位置を制御することができる。特に、本実施形態に係るボトル１では、胴部５に中間層１３を設け、口部３に中間層１３を設けないよう構成することができる。好適には、本実施形態に係るボトル１は、胴部５におけるＬ＊ａ＊ｂ＊表色系のｂ＊値から、口部３におけるｂ＊値を差し引いた差分値Δｂ＊が、０．０より大きく６．０より小さい値となるように構成することができる。このため、本実施形態に係るボトル１では、メカニカルリサイクル材により黄色味の強い色相となる箇所を、ユーザに目立ち易い口部３から避けることができる。それにより、本実施形態に係るボトル１は、メカニカルリサイクル材を使用しながらも、バージン材のみから成るボトルと遜色のない外観性を確保することができる。
【００３７】
このように、本実施形態に係るボトル１は、メカニカルリサイクル材の使用により環境負荷及びコストを低減しつつ、外観性を確保することができる。
【００３８】
更に、本実施形態に係るボトル１は、全層の肉厚に占める中間層１３の肉厚を２％以上７０％以下とする。すなわち、本実施形態に係るプリフォーム１００では、全層の肉厚に占める中間層１１３の肉厚を２％以上７０％以下とする。それにより、本実施形態に係るプリフォーム１００では、多数個取りされる複数のプリフォーム１００の間で中間層１１３の肉厚を均一化することができる。その結果、本実施形態に係るボトル１は、均一なプリフォーム１００を用いて製造することができるため、中間層１３の肉厚が均一なボトルを安定的に製造することができる。
【００３９】
更に、本実施形態に係るボトル１は、全重量に占めるメカニカルリサイクル材の含有量を２重量％以上７０重量％以下とする。すなわち、本実施形態に係るプリフォーム１００では、全重量に占めるメカニカルリサイクル材の含有量を２重量％以上７０重量％以下とする。それにより、本実施形態に係るプリフォーム１００では、多数個取りされる複数のプリフォーム１００の間でメカニカルリサイクル材の含有量を均一化することができる。その結果、本実施形態に係るボトル１は、均一なプリフォーム１００を用いて製造することができるため、メカニカルリサイクル材の含有量が均一なボトルを安定的に製造することができる。
【００４０】
［他の実施形態］
上述の実施形態において、ボトル１の中間層１３は、肩部４に設けられているが、必ずしも肩部４に設けられていなくてもよい。すなわち、ボトル１の中間層１３は、少なくとも胴部５に設けられており、少なくとも口部３に設けられていなければよい。肩部４は、胴部５に比べて、ラベル又はフィルムで覆われることが少ないと共に、内容物の収容量を確認するために間近で目視され易い。このため、ボトル１では、肩部４がバージン材から成り無色透明の色相となることによって、高い外観性と利便性とを確保することができる。プリフォーム１００の中間層１１３についても同様である。
【００４１】
また、ボトル１の中間層１３は、メカニカルリサイクル材を含んで成る層である。すなわち、中間層１３は、メカニカルリサイクル材のみから成る層であってもよいし、メカニカルリサイクル材とバージン材とがブレンドされた層であってもよい。更に、中間層１３は、ボトル１又はプリフォーム１００の成形工程で発生したスクラップを粉砕再生したリグラインド材と、メカニカルリサイクル材とがブレンドされた層であってもよい。プリフォーム１００の中間層１１３についても同様である。
【００４２】
また、ボトル１の中間層１３は、メカニカルリサイクル材を含んで成る層の単層構造ではなく、特定の機能性を有する樹脂から成る層との多層構造を有していてよい。特定の機能性を有する樹脂は、例えば、エチレンビニルアルコール共重合体及びポリアミド系樹脂等のガスバリア性を有する樹脂、ガスバリア性を有する樹脂に酸化性有機成分及び遷移金属触媒が配合された酸素吸収性を有する樹脂であってよい。プリフォーム１００の中間層１１３についても同様である。
【００４３】
［その他］
上述の実施形態において、ボトル１は、特許請求の範囲に記載された「ポリエステル製ボトル」の一例に該当する。外層１１及び内層１２は、特許請求の範囲に記載された「ポリエステル製ボトル」の「外層」及び「内層」の一例に該当する。中間層１３は、特許請求の範囲に記載された「ポリエステル製ボトル」の「中間層」の一例に該当する。胴部５及び口部３は、特許請求の範囲に記載された「ポリエステル製ボトル」の「胴部」及び「口部」の一例に該当する。プリフォーム１００は、特許請求の範囲に記載された「ポリエステル製プリフォーム」の一例に該当する。外層１１１及び内層１１２は、特許請求の範囲に記載された「ポリエステル製プリフォーム」の「外層」及び「内層」の一例に該当する。中間層１１３は、特許請求の範囲に記載された「ポリエステル製プリフォーム」の「中間層」の一例に該当する。
【００４４】
上述の実施形態は、変形例を含めて各実施形態同士で互いの技術を適用することができる。上述の実施形態は、本発明の内容を限定するものではなく、特許請求の範囲を逸脱しない程度に変更を加えることができる。
【００４５】
上述の実施形態及び特許請求の範囲で使用される用語は、限定的でない用語として解釈されるべきである。例えば、「含む」という用語は、「含むものとして記載されたものに限定されない」と解釈されるべきである。「含有する」という用語は、「含有するものとして記載されたものに限定されない」と解釈されるべきである。「備える」という用語は、「備えるものとして記載されたものに限定されない」と解釈されるべきである。「有する」という用語は、「有するものとして記載されたものに限定されない」と解釈されるべきである。
【実施例】
【００４６】
上述の実施形態に係るボトルの具体的な実施例について、表１を参照しながら説明する。以下で述べる実施例は、本発明の内容を限定するものではない。
【００４７】
表１は、実施例１〜８及び比較例１〜１０に係るボトルの評価内容を示す。
【００４８】
実施例１〜８及び比較例１〜１０では、ボトルの成形に用いられるポリエステル系樹脂として、市販のポリエチレンテレフタレート樹脂のバージン材と、市販のポリエチレンテレフタレート樹脂のメカニカルリサイクル材とを使用した。バージン材は、バージン材−１及びバージン材−２の２種類を使用した。
【００４９】
実施例１〜８に係るボトルは、層構成が多層である多層ボトルとした。具体的には、実施例１〜８に係る多層ボトルは、外層（バージン材）／中間層（メカニカルリサイクル材）／内層（バージン材）という２種３層の多層ボトルとした。比較例１〜１０に係るボトルは、層構成が単層である単層ボトルとした。具体的には、比較例１〜１０に係る単層ボトルは、バージン材のみから成る単層ボトル、又は、バージン材とメカニカルリサイクル材とをブレンドした単層ボトルとした。
【００５０】
［多層ボトルの作製］
実施例１〜８に係る多層ボトルの作製では、まず、各実施例に対応する含有量の比率となるよう、外層及び内層に用いられるバージン材と、中間層に用いられるメカニカルリサイクル材の樹脂量を調整した。そして、外層及び内層で共用の射出機と、中間層用の射出機とを備えた共射出成形機を使用して、多層ボトル用のプリフォームである多層プリフォームを成形した。多層プリフォームの重量は２４ｇであった。
【００５１】
多層プリフォームの成形の際、中間層用の射出機の射出タイミングを制御して、中間層の位置を制御した。具体的には、ボトルの口部に相当する多層プリフォームの非延伸部では、中間層が設けられないよう、中間層用の射出機からのメカニカルリサイクル材の射出を停止した。ボトルの肩部以降に相当する多層プリフォームの延伸部では、中間層が設けられるよう、中間層用の射出機からメカニカルリサイクル材を射出させた。
【００５２】
多層プリフォームの成形後、多層プリフォームを加熱し、５００ｍｌボトル用の二軸延伸ブロー成形機に設置し、二軸延伸ブロー成形することによって、実施例１〜８に係る多層ボトルを作製した。
【００５３】
［単層ボトルの作製］
比較例１〜１０に係る単層ボトルの作製では、まず、バージン材及びメカニカルリサイクル材を、各比較例に対応する含有量の比率でドライブレンドし、射出成形機のホッパーに投入して、単層プリフォームを成形した。単層プリフォームの重量は、２４ｇであった。
【００５４】
単層プリフォームの成形後、単層プリフォームを加熱し、５００ｍｌボトル用の二軸延伸ブロー成形機に設置し、二軸延伸ブロー成形することによって、比較例１〜１０に係る単層ボトルを作製した。なお、バージン材の含有量が１００％のボトルを成形する際は、メカニカルリサイクル材は使用しなかった。
【００５５】
［色相の測定］
作製した多層ボトル及び単層ボトルの口部又は胴部を細かくカットした試料を、凍結粉砕機（ＳＰＥＸ ＣｅｒｔｉＰｒｅｐ，Ｉｎｃ．社製 ６７００フリーザーミル）を用いて液体窒素で冷却下３〜１０分間凍結粉砕して粉末とした。そして、この粉末の７ｇを測定対象として、分光色彩計（日本電色工業株式会社製 ＳＥ−２０００）を使用して、Ｌ＊ａ＊ｂ＊表色系におけるａ＊値、ｂ＊値及びＬ＊値を、次の条件にて測定した。色相の測定結果を表１に示した。
測定法：反射法、ＪＩＳ  Ｚ−８７２２に準拠する０−４５°後分光方式
【００５６】
［評価結果］
ボトルの胴部におけるｂ＊値からボトルの口部におけるｂ＊値を差し引いた差分値Δｂ＊を用いて、実施例及び比較例に係るボトルにおける色相の測定結果を評価した。
【００５７】
比較例１〜１０に係るボトルでは、表１に示されるように、差分値Δｂ＊が何れも０．０であった。すなわち、比較例１〜１０によれば、バージン材のみから成る単層ボトル、又は、バージン材とメカニカルリサイクル材とをブレンドした単層ボトルであると、胴部のｂ＊値と口部のｂ＊値とにおいて差がない結果となることが分かった。
【００５８】
一方、実施例１〜８に係るボトルでは、表１に示されるように、差分値Δｂ＊が０．３以上５．１以下であった。すなわち、実施例１〜８によれば、中間層が口部に設けられず、中間層が少なくとも胴部に設けられるよう構成された多層ボトルとすることで、胴部のｂ＊値から口部のｂ＊値を差し引いた差分値Δｂ＊が、０．０より大きく６．０より小さい値となることが分かった。また、実施例１〜８によれば、多層ボトルの全重量に占めるメカニカルリサイクル材の含有量が２重量％以上７０重量％以下であると、差分値Δｂ＊が０．０より大きく６．０より小さい値となることが分かった。
【００５９】
このようなことから、実施例１〜８に係るボトルでは、メカニカルリサイクル材の使用により環境負荷及びコストを低減することができる。更に、実施例１〜８に係るボトルでは、メカニカルリサイクル材により黄色味の強い色相となる箇所を、ユーザに目立ち易い口部から避けることができ、バージン材のみから成るボトルと遜色のない外観性を確保することができる。更に、実施例１〜８に係るボトルでは、多数個取りされる複数の多層プリフォームの間で中間層の肉厚を均一化することができるため、中間層の肉厚が均一なボトルを安定的に製造することができる。
【００６０】
【表１】
2020142838.tif 000003
【符号の説明】
【００６１】
１      ボトル
３      口部
４      肩部
５      胴部
６      底部
１０      バージン材層
１１      外層
１２      内層
１３      中間層
３１      注出口
３２      サポートリング
５１      中央部
６１      接地部
１００      プリフォーム
１０１      上部
１０２      中部
１０３      下部
１１０      バージン材層
１１１      外層
１１２      内層
１１３      中間層
Ｍ      非延伸部
Ｎ      延伸部
Ｚ      中心軸
【図１】
2020142838.tif 000004
【図２】
2020142838.tif 000005
【図３】
2020142838.tif 000006